(57)【要約】【課題】入手が容易な廃棄物を原料としながらも、強度が高く、高吸着性能の粒状の活性炭及びその製造方法を提供すること。【解決手段】ゲーレナイトを主成分とする灰分を１０〜８０質量％含有することを特徴とする複合活性炭化物及び有機質を含有する廃棄物に、その混合物の灰分がゲーレナイトを主成分として生成する組成領域となるように無機質を添加して混合し、原料炭化、成形バインダー添加、炭化、賦活の過程を経ることを特徴とする前記複合活性炭化物の製造方法である。【特許請求の範囲】
【請求項１】
ゲーレナイトを主成分とする灰分を１０〜８０質量％含有することを特徴とする複合活性炭化物。
【請求項２】
有機質を含有する廃棄物に、その混合物の灰分がゲーレナイトを主成分として生成する組成領域となるように無機質を添加して混合し、原料炭化、成形バインダー添加、炭化、賦活の過程を経ることを特徴とする請求項１に記載の複合活性炭化物の製造方法。
【請求項３】
賦活処理が、９００〜１２００℃で行われることを特徴とする請求項２に記載の複合活性炭化物の製造方法。
【請求項４】
前記灰分の組成が、CaO：Al2O3：SiO2＝２：１：１（モル比）となるよう配合することを特徴とする請求項２又は３のいずれか１項に記載の複合活性炭化物の製造方法。
【発明の詳細な説明】
【技術分野】
【０００１】
本発明は、複合活性炭化物及びその製造方法に関し、特にゲーレナイトを含有する複合活性炭化物及び有機質を含有する廃棄物から該複合活性炭化物を製造する製造方法に関する。
【背景技術】
【０００２】
近年廃棄物の増大に伴って、様々な処理手段が模索される中で、有機質を含む廃棄物を非酸化雰囲気で加熱することにより炭化物を得て、該炭化物又はそれを賦活処理した活性炭化物を有効活用する試みが行われている。
【０００３】
しかしながら、通常活性炭原料として用いられる石炭や椰子殻等と異なり、有機性廃棄物は一般に粗大な空隙の多いものが主体であるため、炭化処理後もその粗大な空隙が残り、必要な強度が得られない傾向があった。したがって、粉状の活性炭として用いることは可能であるが、より用途の広い、成形した粒状の活性炭を得ようとしても、強度の不足により困難であった。
【０００４】
そこで、特許文献１では、有機性廃棄物に、熱可塑性樹脂を含浸して樹脂含浸物を調製し、該樹脂含浸物を非酸化性雰囲気中で炭化することにより強度の向上した炭化物を得て、それを賦活処理し活性炭とする発明が開示されている。
【０００５】
特許文献１の発明によれば、有機性廃棄物起因の活性炭が樹脂起因の活性炭によって補強された構造をとるため、従来の有機性廃棄物のみからなる活性炭に比べて著しく強度を増大させることができる。
【特許文献１】特開２００２−２７４８２４号公報
【発明の開示】
【発明が解決しようとする課題】
【０００６】
しかしながら、特許文献１の発明は、原料として熱可塑性樹脂を必須とするため、廃ＰＥＴ等の均一な熱可塑性樹脂原料を継続して入手可能な条件でなければ、実施し得ないものである。ところが、廃ＰＥＴ等の熱可塑性樹脂源には、熱可塑性樹脂としてのリサイクル等、他のより付加価値の高い用途が存在する。したがって有機性廃棄物を活性炭として有効活用しようとする際に常に好適な熱可塑性樹脂源を確保することは困難であった。
【０００７】
そこで、本発明の目的は、入手が容易な廃棄物を原料としながらも、強度の高い粒状の活性炭及びその製造方法を提供することにある。
【課題を解決するための手段】
【０００８】
本発明者らは上記課題を解決すべく鋭意研究を行った結果、最終生成物である活性炭中に一定鉱物組成の灰分を残留させ、該灰分に炭素質部分を補強させ活性炭と該鉱物組成の灰分の複合活性炭化物とすることにより、強度の高い粒状活性炭を得ることが可能であることを見出し、本発明を完成するに至った。
【０００９】
すなわち、請求項１の発明は、ゲーレナイトを主成分とする灰分を１０〜８０質量％含有することを特徴とする複合活性炭化物である。
【００１０】
ゲーレナイトを主成分とする灰分とは、X線回折により、メインピークとしてゲーレナイトのピークが観測されるものであるが、目安としては、１５〜８０質量％のゲーレナイトを含有する灰分をいう。また、該灰分が、複合活性炭化物中に１０質量％未満しか含有されていない場合には、炭素質部分の補強効果が不十分で、強度の高い粒状活性炭を得ることができない。８０質量％を超えて含有されている場合には、活性炭成分が少なくなるため、本来の機能である吸着能力が不足することになる。
【００１１】
請求項１の発明によれば、灰分中のゲーレナイト鉱物により、炭素質部分の強度が補強された複合活性炭化物が提供され、強度の高い粒状活性炭が得られる。
【００１２】
ゲーレナイトは、CaO−Al2O3−SiO2３成分系の鉱物で、化学式2CaO・Al2O3・SiO2で表される。焼成物として、比較的高い強度を示し、水硬性を持たないため、水分の存在下で安定である。また、炭酸ガスの存在下では徐々に炭酸化され、一層強度を増す特性がある。
【００１３】
請求項２の発明は、有機質を含有する廃棄物に、その混合物の灰分がゲーレナイトを主成分として生成する組成領域となるように無機質を添加して混合し、原料炭化、成形バインダー添加、炭化、賦活の過程を経ることを特徴とする請求項１に記載の複合活性炭化物の製造方法である。
【００１４】
請求項２の発明によれば、有機質を含有する廃棄物中の有機質は一次及び二次の炭化処理を経て炭化され、賦活処理により活性炭となる。また、該廃棄物及び無機質中の灰分が炭化処理、賦活処理をへてゲーレナイト化し、炭素質部分の強度を補強する。結果として廃棄物を有効活用しつつ、請求項１に記載された強度の高い粒状活性炭が得られる複合活性炭化物を製造することが可能となる。
【００１５】
請求項３の発明は、賦活処理が、９００〜１２００℃で行われることを特徴とする請求項２に記載の複合活性炭化物の製造方法である。
【００１６】
請求項３の発明によれば、灰分のゲーレナイト化を促進し、複合活性炭化物の強度を向上することができる。
【００１７】
請求項４の発明は、前記灰分の組成が、CaO：Al2O3：SiO2＝２：１：１（モル比）となるよう配合することを特徴とする請求項２又は３のいずれか１項に記載の複合活性炭化物の製造方法である。
【００１８】
請求項４の発明によれば、前記灰分中のゲーレナイトの含有量を最大化することができ、複合活性炭化物の強度を向上することができる。
【発明の効果】
【００１９】
本発明によれば、活性炭中に含有される灰分で炭素質部分を補強することにより、活性炭と灰分との複合活性炭化物を形成することができ、入手が容易な廃棄物を原料としながらも、強度の高い粒状の活性炭及びその製造方法を提供することができる。この粒状活性炭は、優れた脱臭機能及び高強度を有した吸着材であり、例えば人体に有害なシックハウス症の原因化学物質の吸着や、排ガス中の有害物質の処理材等に用いることができる。
【発明を実施するための最良の形態】
【００２０】
本発明に係る複合活性炭化物の製造方法の工程図の１例を図１に示す。
【００２１】
原料の有機質を含有する廃棄物１としては、紙屑、廃プラスチック、廃布、草木、厨芥類、廃ゴム、各種汚泥等、非酸化雰囲気での加熱により、炭化する成分を持つものであれば用いることができる。
【００２２】
この廃棄物１に、その混合物の灰分がゲーレナイトを主成分として生成する組成領域となるように無機質２を添加して混合３する。具体的には、該廃棄物１と、添加する無機質２のそれぞれの灰分中のCaO、SiO2、Al2O3３成分の各含有量（質量％）を分析し、両者の混合物中の該３成分含有量を計算する。この数値から、次式に従って求めたゲーレナイト含有量が、１５〜８０質量％となるように、適宜添加する無機質１を選択又は組合わせする。しかし、前記廃棄物１の灰分が、当初よりゲーレナイトを生成する組成領域となっている場合は、必ずしも無機質２を添加する必要はない。また、無機質２の添加・混合を粉砕１０のときに行い、混合３を省いてもよい。
【００２３】
ゲーレナイト含有量（質量％）は0.5×CaO-mol値とAl2O3-mol値とSiO2-mol値を計算し、その3つの値の中の最小値から推定される。
（1）0.5×CaO -mol値が3つの値の中で最小値の場合
ゲーレナイト含有量（質量％）＝0.5×CaO -mol×274.21
（2）Al2O3-mol値が3つの値の中で最小値の場合
ゲーレナイト含有量（質量％）＝Al2O3-mol値×274.21
（3）SiO2-mol値が3つの値の中で最小値の場合
ゲーレナイト含有量（質量％）＝SiO2-mol値×274.21
（1）の場合は特段問題がないが、（２）（３）はフリーライムを形成する可能性があるため、Al2O3成分及びSiO2成分を増やし、（1）の状態にしたほうが好ましい。
【００２４】
ここで用いる無機質１としては、土砂、ダスト等の他に、前記４成分を調整するために、石灰粉、珪石粉、粘土、カオリン、アルミナ粉、アルミ灰、石炭灰、都市ごみ焼却灰、その他の焼却灰等も用いることができる。
【００２５】
原料の混合３には、容器回転式混合機、機械撹拌式混合機等、一般的なものを使用できる。混合後の原料は破砕工程に進むが、原料に廃棄物を用いた場合、金属片等の異物が混入している場合があるので、まず、正転逆転の機能がある二軸型破砕機（刃幅５〜７ｃｍ）で一次破砕４する。次に二次破砕６する機械の刃の損傷を防止するために、鉄除去機とアルミ除去機に一次破砕物を通す（異物除去５）。二次破砕６においては、破砕物を３〜５ｃｍにサイジングするため一軸型破砕機で破砕する。
【００２６】
乾燥７と原料炭化８は、一度に同時に行っても良いが、原料の含水率が高い場合には別々の工程としたほうが好ましい。乾燥７は１００〜４００℃の熱風乾燥が良い。炭化炉は内熱型キルンでも可能であるが、非酸化雰囲気を保つためには外熱キルンの方が好ましい。原料炭化８の温度領域は、４００〜７００℃であり、発生した可燃性ガスは図示しない二次燃焼炉で燃焼させる。炭化炉から排出した炭化物は、空気中で徐冷すると炭素質を損傷するため、空冷又は水冷型の間接熱交換器等により強制的に冷却９することが望ましい。
【００２７】
冷却した炭化物は、ボールミル等で粉砕１０し、平均粒子径５〜６０μｍ程度にする。粉砕１０した炭化物には異物が混入していることがあるので、篩分け１１する。篩分け装置としては、トロンメルや振動篩がよい。篩目は、０．５〜２ｍｍ程度が良い。このときの異物は鉄やアルミがほとんどであり、還元雰囲気で処理されているため、これらを金属として回収し有効利用することも可能である。また、この段階の炭化物を、代替燃料として活用することもできる。
【００２８】
異物を除去した炭化物には成形バインダーを添加１２して混合１３する。高強度の複合活性炭化物を得るには、この成形バインダーの選定が重要である。高強度化には固定炭素の多い成形バインダーが有効であるが、固定炭素が多くなるにつれ、成形バインダーの液粘性が上昇し、ハンドリング性が低下する。そのために、炭化物微粉末と成形バインダーの混合物の均一性が低下し、却って複合活性炭化物の強度を下げてしまう場合がある。
【００２９】
その改善方法として、クレオソート油を成形バインダーの粘性調整剤として使用することにより、ハンドリング性を向上させることができる。具体的には、固定炭素の多い成形バインダーである軟ピッチ又は無水タールに、クレオソート油を添加して液粘性を低下させる。軟ピッチ、無水タール又は両者の混合物100質量部に対し、クレオソート油を１０〜１００質量部添加することが目安であるが、実際には炭化物微粉末と成形バインダーの混合物の均一性を見ながら調整することが望ましい。
【００３０】
クレオソート油を含めた成形バインダーの混合量としては、炭化物微粉末１００質量部に対し、４０〜８０質量部混合することが良い。混合１３方法は、均一に混合できれば特に限定されないが、混合物の粘性が高いため、ニーダーのような混練力の高い混合機が好ましい。
【００３１】
次に炭化物微粉末と成形バインダーの混合物を粒状等に成形１４する。成形方法としては、加圧を伴う成形方法を行うことで高強度化を促進する。具体的には、押出成形機やブリケットマシーンが良い。
【００３２】
成形物の乾燥１５と炭化１６は同時に行っても良いが、急激に温度を上昇させると成形物の強度が低下するため、別々に行ったほうが好ましい。乾燥温度は５０〜２００℃で処理時間は２０〜６０分が良い。炭化温度は４００〜９００℃で処理時間は２０〜６０分が良い。炭化１６を終了した炭化物は、賦活を行った活性炭よりは性能が劣るものの、吸着材として使用することができる。
【００３３】
炭化１６した成形物は可能であれば連続して空気に接触させること無く賦活炉に投入することが望ましい。一次貯蔵する場合は空気中で徐冷すると炭素質を損傷するため、空冷又は水冷型の間接型熱交換器等により強制的に冷却を行う。
【００３４】
賦活１７は、賦活炉等で水蒸気、燃焼ガス等を接触させながら前記炭化１６した成形物を加熱することで行う。賦活１７の温度条件としては、８００℃以上で可能であるが、８００〜９００℃の温度領域で賦活処理すると、灰分のゲーレナイト化が十分に進行しない。９００〜１２００℃で賦活処理を行うと、灰分のゲーレナイト化が促進されるとともに、炭化物の高比表面積化も促進され、高強度の複合活性炭化物となるとともに、高吸着性能をもつ吸着材となる。賦活時間は、長ければ長いほど炭素質が高比表面積化するが、一方で炭素質の量が減少していく。そのため、賦活時間は３０〜１８０分間が好ましい。
【００３５】
賦活処理された活性炭化物は活性度が非常に高く、燃えやすいので、賦活１７が終了したら直ちに空冷又は水冷型の間接型熱交換器等により強制的に冷却１８する。冷却１８された活性炭化物は微粉末と粒状の成形物が混在しているので、篩分け１９を行う。篩分け装置としてはトロンメルや振動篩が良い。篩目は０．５〜２ｍｍ程度が良い。篩分けされた成形物は、高強度でかつ高吸着性能をもつ吸着材である複合活性炭化物２０となる。
【実施例】
【００３６】
１）試験検体の製造
（１）有機質を含有する廃棄物としての、紙屑、廃プラスチック、廃布、草木、厨芥類と、無機質としての建設発生土、石灰粉とを、表１の配合で混合した。混合物のサンプルを９００℃に加熱して得た灰分を化学分析し、前記の式により求めたゲーレナイト含有量（計算値）を表１に示した。
実施例７及び８は、灰分の組成がCaO：Al2O3：SiO2＝２：１：１（モル比）となり、特にゲーレナイト含有量（計算値）が高い値となった。
（２）前記各混合物を、二軸型破砕機で破砕し、空缶等の異物を除去し、一軸型破砕機で約３ｃｍ程度に大きさを整えた。該破砕物は含水率が５０％程度あるため、熱風乾燥機で約２００℃、３０分間乾燥し、水分１０質量％程度の乾燥物とした。該乾燥物を外熱式炭化炉で６００℃、３０分の条件で、原料炭化した。得られた炭化物を押込通風式空冷間接型熱交換器により強制冷却した後、ボールミルで３０分程度粉砕した。粉砕物には異物が混入しているため、０．５ｍｍの篩にかけ、異物と炭化物を分別し、炭化物を回収した。該炭化物は平均粒子径１０μｍに粉砕されていた。
（３）前記炭化物に成形バインダーを表１に示す水準で添加し、加熱しながらニーダーで混合した。その混合物を押出成形機で５ｍｍφ×１５ｍｍLに成形し、１００℃、６０分で乾燥処理後、６００℃、３０分で炭化処理した。
（４）得られた炭化物を表１に示す条件で賦活処理した後、押込通風式空冷関接型熱交換器により強制冷却し、０．５ｍｍ篩で篩分けし、複合活性炭化物を回収し、各試験検体とした。
（５）比較例４のみは、市販の無機鉱物系吸着材であるセピオライト粒状物そのものを、試験検体とした。
【００３７】
（表１）
2005263547.tif 000002
【００３８】
２）試験検体の評価
（１）灰分量の測定
比較例４を除く各試験検体をるつぼに入れ、電気炉で空気中にて９００℃、６０分間加熱し、灰分量を求めた。結果を表１に示す。
（２）鉱物組成の分析
各試験検体の鉱物組成をX線回折で確認した。結果を表１に示す。
（３）強度の測定
各試験検体の強度を、圧かい試験機を用いて評価した。測定誤差、試料誤差をなくすため、１０個の試料の平均値を強度とし、結果を表１に示す。
（４）吸着性能試験
吸着性能は、JIS K 1474：溶剤蒸気の吸着性能（トルエン） に準拠し、トルエンの飽和吸着量を測定し、性能を評価した。結果を表１に示す。
【００３９】
表１から分かるように、灰分がゲーレナイトを主成分とするものであり、該灰分が複合活性炭化物中の１０〜８０質量％の範囲に入る、実施例１〜１１の試験検体では、いずれもその強度、吸着性能が両立し、市販の吸着材であるセピオライトと比較して遜色ない数値を示した。
【００４０】
その中でも、灰分の組成がCaO：Al2O3：SiO2＝２：１：１（モル比）となり、ゲーレナイト含有量（計算値）が多かった実施例７及び８は、特に強度が高い数値を示した。
実施例９も強度が高いが、これは１１５０℃という高めの賦活温度のため、複合活性炭化物中の灰分量が多いことによるもので、逆に活性炭化物量が少なくなることから吸着性能はやや低目であった。
【００４１】
実施例１１では、無機質を配合しなかったが、草木及び厨芥類中の灰分が４０質量％に達し、強度、吸着性能とも良好であった。
【００４２】
一方、比較例１では、賦活温度が８００℃と低いため、灰分のゲーレナイト化が進行しなかったものと思われ、X線回折の結果よりゲーレナイト含有量は０と推定される。このため、灰分による炭素質部分の補強効果が不十分で、強度は１０kg/cm2という低い値を示した。また、賦活が十分ではないため、吸着性能も低かった。
【００４３】
逆に賦活温度が１３００℃と高かった比較例２では、炭素質部分が一部失われたため、灰分量は非常に高くなり、その結果強度は著しく高いものの、吸着性能は低い値であった。更に、無機質を配合せず、廃プラスチックと厨芥類を原料とした比較例３では、灰分量が非常に少なくなり、強度が著しく低くなった。
【００４４】
以上述べてきたとおり、本発明に係る複合活性炭化物の製造方法では、ゲーレナイトを主成分とする灰分で炭素質部分を補強することにより、強度の高い複合活性炭化物を形成することができ、入手が容易な廃棄物を原料としながらも、高強度、高吸着性能の粒状の活性炭が得られる。
【図面の簡単な説明】
【００４５】
【図１】本発明に係る複合活性炭化物の製造方法の工程図の１例である。
【図１】
2005263547.tif 000003